(57)【特許請求の範囲】
【請求項１】
ポリフッ化ビニリデン樹脂（Ａ）を６５重量％〜８５重量％と、ポリアミド樹脂（Ｂ）を３５重量％〜１５重量％とを含有し、さらに、前記ポリフッ化ビニリデン樹脂（Ａ）と前記ポリアミド樹脂（Ｂ）との合計１００重量部に対して、カーボンブラック（Ｃ）を１〜２５重量部と、相溶化剤（Ｄ）を０．５〜１０重量部とを含有し、
前記相溶化剤（Ｄ）は、（メタ）アクリル酸アルキルエステル単量体由来の構成単位と、エポキシ基を有するビニル単量体由来の構成単位とを含む共重合体であり、
前記ポリフッ化ビニリデン樹脂（Ａ）の連続相（海）中に前記ポリアミド樹脂（Ｂ）の分散相（島）が微分散した海島構造を有し、その分散相の平均粒径が１０μｍ以下であることを特徴とする半導電性樹脂組成物。
【請求項２】
前記半導電性樹脂組成物は、UL−９４の燃焼性評価においてVTM−０を示すことを特徴とする請求項１記載の半導電性樹脂組成物。
【請求項３】
前記（メタ）アクリル酸アルキルエステル単量体由来の構成単位は、アルキル鎖の炭素数が３以下であることを特徴とする請求項１又は２記載の半導電性樹脂組成物。
【請求項４】
前記エポキシ基を有するビニル単量体由来の構成単位は、（メタ）アクリル酸グリシジルであることを特徴とする請求項１乃至３のいずれか記載の半導電性樹脂組成物。
【請求項５】
前記相溶化剤（Ｄ）は、さらに炭素数が３以下の（メタ）アクリル酸アルキルエステル単量体由来のマクロモノマーを含むグラフト共重合体であることを特徴とする請求項１乃至４のいずれか記載の半導電性樹脂組成物。
【請求項６】
前記ポリアミド樹脂（Ｂ）は、ナイロン６、ナイロン１２、ナイロン６，１２から選ばれた１種以上であることを特徴とする請求項１乃至５のいずれか記載の半導電性樹脂組成物。
【請求項７】
請求項１乃至６のいずれか記載の半導電性樹脂組成物から形成された電子写真用シームレスベルト。
【発明の詳細な説明】
【技術分野】
【０００１】
本発明は、電子写真方式を用いた画像形成装置に用いる電子写真用シームレスベルト等の分野に好適に使用することができる半導電性樹脂組成物及びこれを用いた電子写真用ベルトに関する。
【背景技術】
【０００２】
ポリフッ化ビニリデン樹脂は、難燃性、耐熱性、耐薬品性、耐汚染性、耐摩耗性、非粘着性、成型加工性等の物性に優れているため、電子写真方式を利用した画像形成装置に用いる電子写真用シームレスベルトの分野で好適に使用されている。
【０００３】
この電子写真用シームレスベルトは、上記特性に加え、電気抵抗、特に体積抵抗が１×１０６〜１×１０１３Ω・ｃｍの半導電性であることが重要であり、従来から、様々な導電性材料を用いてポリフッ化ビニリデン系樹脂に半導電性を付与することが検討されている。
【０００４】
熱可塑性樹脂に半導電性を付与するには、カーボンブラック（ＣＢ）、単層カーボンナノチューブ（ＳＷＣＮＴ）、カーボンファイバ（ＣＦ）、多層カーボンナノチューブ（ＭＷＣＮＴ）等のナノレベルのフィラーからなる電子伝導性材料を熱可塑性樹脂中に配合することが一般的である。これらの電子伝導性材料は、電子伝導性材料同士の接触によって導電性を発現しているため樹脂中への分散が重要である。しかし、このようなフィラーは凝集力が極めて強いため、通常の方法ではこの凝集力を解くことは困難であり、これらのフィラーを均一分散させ、電気抵抗のバラつきを小さくすること（以下、電気抵抗の均一性と称する）は技術的に困難を伴う。
【０００５】
このような問題を解決する方法として、特許文献１には、カーボンブラックを微分散したポリアミド（ＰＡ）とポリフッ化ビニリデン（ＰＶＤＦ）とをブレンドし、ＰＶＤＦマトリクス中にＰＡを分散させた海島構造のポリマーアロイとすることにより、ナノレベルのカーボンブラックに分散性を持たせ、所望の半導電性とすることが記載されている。
【０００６】
一方、ポリマーアロイを製造する際、２種以上の熱可塑性樹脂がお互いに非相溶であれば相溶化させる手法が必要である。相溶化がきちんとされていないと物性は低下し、アロイ化による物性向上の効果が薄れてしまう。相溶化させる方法の１つは混練時に剪断速度を上げて相溶化させる手法で、もう一つは２種以上の樹脂間の界面張力を下げるために相溶化剤を用いる手法であるが、特に設備の見直しも要らず容易に検討が進められることなどから、相溶化剤を用いる手法が多く取られている。
【０００７】
しかしながら、特許文献１には、ＰＶＤＦマトリクス中にＰＡを分散させた海島構造のポリマーアロイが記載されているものの、相溶化剤に関する記載はなく、そのモルフォロジーや機械的強度についても記載されていない。
【０００８】
特許文献２には、ポリアミドと熱可塑性フッ素樹脂と炭素繊維とを含有する熱可塑性樹脂組成物の機械的特性について記載されているが、熱可塑性フッ素樹脂中へポリアミドを微分散させる方法は記載されていない。
【０００９】
特許文献３には、ポリアミドとＡＢＳ樹脂とフッ素樹脂とを含有するポリマーアロイへ種々の相溶化剤を配合することが記載され、例えば、相溶化剤としてエチレン−メタクリル酸グリシジル共重合体が記載されている。しかし、相溶化剤としてエチレン−メタクリル酸グリシジル共重合体をＰＶＤＦとＰＡとのポリマーアロイに適用しても海島構造における島のサイズは小さくならなかった。
【００１０】
このように、ポリフッ化ビニリデン樹脂とポリアミド樹脂とのポリマーアロイにおいて有効な相溶化剤は未だ知られていない。
【先行技術文献】
【特許文献】
【００１１】
【特許文献１】特開２０１１−１８０２０６
【特許文献２】特開２０１３−１４６５６
【特許文献３】特開２００６−７２１４０
【発明の概要】
【発明が解決しようとする課題】
【００１２】
本発明は、このような問題に鑑みなされたものであり、その目的とするところは、ポリフッ化ビニリデン樹脂とポリアミド樹脂とカーボンブラックとを含む半導電性樹脂組成物において、ポリフッ化ビニリデン樹脂マトリクス中にポリアミド樹脂が微分散した半導電性樹脂組成物を提供することにある。
【課題を解決するための手段】
【００１３】
本発明者らは、上記課題を解決するために鋭意検討した結果、相溶化剤として、ポリフッ化ビニリデン樹脂と相溶性を有する（メタ）アクリル酸アルキルエステル単量体由来の構成単位と、ポリアミド樹脂末端のアミノ基と反応性を示すエポキシ基を有するビニル単量体由来の構成単位とを含む共重合体を用いることにより、ポリフッ化ビニリデン樹脂マトリクス中にポリアミド樹脂を微分散させることが容易になることを見出し、本発明を完成するに至った。
【００１４】
本発明によれば、
（１）ポリフッ化ビニリデン樹脂（Ａ）を６５重量％〜８５重量％と、ポリアミド樹脂（Ｂ）を３５重量％〜１５重量％とを含有し、さらに、前記ポリフッ化ビニリデン樹脂（Ａ）と前記ポリアミド樹脂（Ｂ）との合計１００重量部に対して、カーボンブラック（Ｃ）を１〜２５重量部と、相溶化剤（Ｄ）を０．５〜１０重量部とを含有し、
前記相溶化剤（Ｄ）は、（メタ）アクリル酸アルキルエステル単量体由来の構成単位と、エポキシ基を有するビニル単量体由来の構成単位とを含む共重合体であり、
前記ポリフッ化ビニリデン樹脂（Ａ）の連続相（海）中に前記ポリアミド樹脂（Ｂ）の分散相（島）が微分散した海島構造を有し、その分散相の平均粒径が１０μｍ以下であることを特徴とする半導電性樹脂組成物が提供され、
（２）前記半導電性樹脂組成物は、UL−９４の燃焼性評価においてVTM−０を示すことを特徴とする請求項１記載の半導電性樹脂組成物が提供され、
（３）前記（メタ）アクリル酸アルキルエステル単量体由来の構成単位は、アルキル鎖の炭素数が３以下であることを特徴とする請求項１又は２記載の半導電性樹脂組成物が提供され、
（４）前記エポキシ基を有するビニル単量体由来の構成単位は、（メタ）アクリル酸グリシジルであることを特徴とする請求項１乃至３のいずれか記載の半導電性樹脂組成物が提供され、
（５）前記相溶化剤（Ｄ）は、さらに炭素数が３以下の（メタ）アクリル酸アルキルエステル単量体由来のマクロモノマーを含むグラフト共重合体であることを特徴とする請求項１乃至４のいずれか記載の半導電性樹脂組成物が提供され、
（６）前記ポリアミド樹脂（Ｂ）は、ナイロン６、ナイロン１２、ナイロン６，１２から選ばれた１種以上であることを特徴とする請求項１乃至５のいずれか記載の半導電性樹脂組成物が提供され、
（７）請求項１乃至６のいずれか記載の半導電性樹脂組成物から形成された電子写真用シームレスベルトが提供される。
【発明の効果】
【００１５】
本発明の半導電性樹脂組成物は、ポリフッ化ビニリデン樹脂マトリクス中にポリアミド樹脂が微分散した海島構造とすることができ、ポリフッ化ビニリデン樹脂及びポリアミド樹脂の物性を損なうことがなく、電気抵抗の均一性に優れる為、電子写真用シームレスベルトとして好適に使用することができる。
【図面の簡単な説明】
【００１６】
【図１】海島構造の一例を模式的に示す模式図である。
【発明を実施するための形態】
【００１７】
以下に本発明について詳細に説明する。なお、本発明において、「（メタ）アクリル」とは、アクリルおよび／またはメタクリルの意味で用いる。
【００１８】
［半導電性樹脂組成物］
本発明の半導電性樹脂組成物は、ポリフッ化ビニリデン樹脂（Ａ）と、ポリアミド樹脂（Ｂ）と、カーボンブラック（Ｃ）と、相溶化剤（Ｄ）とを含有していることを特徴とする。さらに詳しくは、ポリフッ化ビニリデン樹脂（Ａ）とポリアミド樹脂（Ｂ）との相溶化剤として、ポリフッ化ビニリデン樹脂（Ａ）と相溶性を有する（メタ）アクリル酸アルキルエステル単量体由来の構成単位と、ポリアミド樹脂（Ｂ）末端のアミノ基と反応性を示すエポキシ基を有するビニル単量体由来の構成単位とを含む共重合体を用いることにより、ポリフッ化ビニリデン樹脂（Ａ）マトリクス中にポリアミド樹脂（Ｂ）が微分散した海島構造を呈する半導電性樹脂組成物である。なお、ここでいう半導電性とは、温度２３℃、相対湿度５０％ＲＨ、印可電圧５００Ｖにおける体積抵抗率が１×１０６〜１×１０１３Ω・ｃｍの範囲内であることを意味する。
【００１９】
ここで、本発明の半導電性樹脂組成物における微分散について説明する。本発明におけるポリフッ化ビニリデン樹脂（Ａ）マトリクス中にポリアミド樹脂（Ｂ）が微分散した海島構造とは、ポリフッ化ビニリデン樹脂（Ａ）の連続相（海）中のポリアミド樹脂（Ｂ）の分散相（島）の平均粒径が１０μｍ以下であることをいう。ポリアミド樹脂（Ｂ）の平均粒径は、８μｍ以下であることが好ましく、５μｍ以下であることがより好ましく、３μｍ以下であることが特に好ましい。ポリアミド樹脂（Ｂ）の平均粒径が上記範囲であれば、ポリフッ化ビニリデン樹脂（Ａ）及びポリアミド樹脂（Ｂ）の物性を損なうことなく、電気抵抗の均一性に優れる半導電性樹脂組成物とすることができる。
【００２０】
ポリアミド樹脂（Ｂ）の平均粒径は、例えば、成形品の樹脂断面を透過型電子顕微鏡（ＴＥＭ）、走査型電子顕微鏡（ＳＥＭ）、マイクロスコープ等で観察し、市販の画像解析装置等で解析することにより求めることができる。
【００２１】
［ポリフッ化ビニリデン樹脂（Ａ）］
本発明に用いられるポリフッ化ビニリデン樹脂は、ポリフッ化ビニリデン、またはその共重合体から選ばれる１種、或いは２種以上の混合物である。フッ化ビニリデン共重合体としては、例えば、フッ化ビニリデン−六フッ化プロピレン共重合体、フッ化ビニリデン−四フッ化エチレン−六フッ化プロピレン共重合体、フッ化ビニリデン−六フッ化プロピレン共重合体にフッ化ビニリデンの側鎖を有するグラフト共重合体が挙げられ、これらの中から選ばれる１種、或いは２種以上を用いることができる。これらの中でも、ポリフッ化ビニリデンが好ましい。
【００２２】
［ポリアミド樹脂（Ｂ）］
本発明に用いられるポリアミド樹脂（Ｂ）は、ジアミンとジカルボン酸との重縮合、ω−アミノカルボン酸の自己縮合、ラクタム類の開館重合などによって得られ、十分な分子量を有する熱可塑性樹脂である。
【００２３】
ポリアミド樹脂（Ｂ）としては、例えば、ナイロン６、ナイロン４、ナイロン６，６、ナイロン１１、ナイロン１２、ナイロン６，１０、ナイロン６，１２、ナイロン６／６，６、ナイロン６／６，６／１２、ナイロン６，ＭＸＤ（ＭＸＤはｍ−キシリレンジアミン成分を表す）、ナイロン６，６Ｔ（Ｔはテレフタル酸成分を表す）、ナイロン６，６Ｉ（Ｉはイソフタル酸成分を表す）などが挙げられる。
【００２４】
ジアミンとジカルボン酸の重縮合により得られるポリアミド樹脂（Ｂ）の場合、ジアミンの具体例としては、テトラメチレンジアミン、ヘキサメチレンジアミン、ウンデカメチレンジアミン、ドデカメチレンジアミン、１，９−ノナンジアミン、２−メチル−１，８−オクタンジアミン、イソホロンジアミン、１，３−ビスアミノメチルシクロヘキサン、ｍ−キシリレンジアミン、ｐ−キシリレンジアミンなどの脂肪族および芳香族ジアミンが挙げられる。ジカルボン酸の具体例としては、シュウ酸、マロン酸、コハク酸、グルタル酸、アジピン酸、スリン酸、アゼライン酸、セバシン酸、ドデカン二酸、１，３−シクロヘキサンジカルボン酸、１，４−シクロヘキサンジカルボン酸、テレフタル酸、イソフタル酸、ナフタレンジカルボン酸、ダイマー酸、シュウ酸、シュウ酸エステル等の脂肪族、脂環族、芳香族ジカルボン酸が挙げられる。
【００２５】
これらの中でも、吸水率が低いポリアミド樹脂が好ましく、吸水率が低いポリアミド樹脂は、カーボンブラックの分散性に優れるとともに、湿潤環境における電気抵抗の安定性に優れる。ポリアミド樹脂の吸水率は、１．５％以下であることが好ましく、１．０％以下であることがより好ましい。吸水率が１．５％以下のポリアミド樹脂としては、ナイロン１１、ナイロン１２、ナイロン６，１０、ナイロン６，１２などが挙げられ、吸水率が１．０％以下のポリアミド樹脂としては、ナイロン１１、ナイロン１２が挙げられる。なお、これらのポリアミドは単独、或いは２種以上を組み合わせて用いても良い。
【００２６】
［カーボンブラック（Ｃ）］
カーボンブラック（Ｃ）としては、ファーネスブラック、チャンネルブラック、ケッチェンブラック、アセチレンブラック及びカーボンナノチューブ等の導電性カーボンブラックを挙げることができ、特に、平均粒子径４０ｎｍ以下のカーボンブラックが少量の配合で電気抵抗を下げることができるので好ましい。また、本発明においては、カルボキシル基、水酸基、エポキシ基、アミノ基、オキサゾリン基、から選ばれる１種以上の官能基を有するポリマーがグラフト付加されたグラフト化カーボンブラック、或いは低分子量化合物で表面処理したカーボンブラックも用いることができる。
【００２７】
［相溶化剤（Ｄ）］
本発明に用いられる相溶化剤（Ｄ）は、（メタ）アクリル酸アルキルエステル単量体由来の構成単位と、エポキシ基を有するビニル単量体由来の構成単位とを含む共重合体であって、１分子中に１個以上のエポキシ基を含有することを特徴とする。１分子中に１個以上のエポキシ基を含有する共重合体を相溶化剤として用いることにより、ポリフッ化ビニリデン樹脂マトリクス中にポリアミド樹脂が微分散した海島構造を呈する半導電性樹脂組成物とすることができる。
【００２８】
本発明に用いられる相溶化剤（Ｄ）を構成する（メタ）アクリル酸アルキルエステルとしては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸シクロヘキシル等が挙げられる。これらは単独、或いは２種以上を組み合わせて用いることができる。これらの中でも、ポリフッ化ビニリデン樹脂との相溶性の観点から、アルキル鎖の炭素数が３以下の（メタ）アクリル酸アルキルエステルが好ましい。さらに、耐熱性の観点から、メタクリル酸メチルが好ましい。
【００２９】
本発明に用いられる相溶化剤（Ｄ）を構成するエポキシ基を有するビニル単量体由来の構成単位としては、例えば、（メタ）アクリル酸グリシジル、アリルグリシジルエーテル、エタクリン酸グリシジル、イタコン酸グリシジル等が挙げられる。これらの中でも、（メタ）クリル酸グリシジルが好ましく、工業的に入手し易いことから、メタクリル酸グリシジルを用いることがより好ましい。なお、これらは併用して用いても良い。
【００３０】
本発明に用いられる相溶化剤（Ｄ）は、さらにアルキル鎖の炭素数が３以下の（メタ）アクリル酸アルキルエステル単量体由来のマクロモノマーを含むグラフト共重合体であることが好ましい。炭素数が３以下の（メタ）アクリル酸アルキルエステルは、（メタ）アクリル酸メチル、（メタ）アクリル酸エチル、（メタ）アクリル酸プロピルである。これらの中でも、耐熱性の観点から、メタクリル酸メチルが好ましい。
【００３１】
本発明に用いられる相溶化剤（Ｄ）は、その他の単量体に由来する構成単位を含んでいても良い。その他の単量体としては、例えば、エチレン、プロピレン等のα−オレフィン、スチレン、無水マレイン酸、酢酸ビニル、（メタ）アクリルアミド、Ｎ，Ｎ‘−ジエチルアクリルアミド、Ｎ，Ｎ‘−ジメチルアクリルアミド、Ｎ−イソプロピル（メタ）アクリルアミド、（メタ）アクリロニトリル等が挙げられる。その他の単量体は単独、或いは２種以上を組み合わせて用いることができる。その他の単量体の含有量は、０〜１５モル％であり、好ましくは０〜１０モル％であり、さらに好ましくは０〜５モル％である。
【００３２】
本発明に用いられる相溶化剤（Ｄ）の数平均分子量は、３０００以上であることが好ましい。相溶化剤（Ｄ）の数平均分子量が３０００未満であると、未反応の相溶化剤（Ｄ）が成形体表面へブリードアウトすることがあり（ブリード現象）、このブリード現象は、電子写真用シームレスベルト等において、転写不良を引き起こす要因となる。
【００３３】
本発明の半導電性樹脂組成物には、必要に応じてその特性を損なわない範囲でその他の樹脂や添加剤を配合しても良い。樹脂としては、セルロース系樹脂、（メタ）アクリル系樹脂、ポリエステル系樹脂、ポリカーボネート系樹脂、ポリオレフィン系樹脂、環状ポリオレフィン系樹脂、ポリスチレン系樹脂等が挙げられる。添加剤としては、イオン伝導性材料、カーボンファイバ等の電子伝導性材料、酸化防止剤、熱安定剤、有機フィラーや無機フィラー、アンチブロッキング剤、可塑剤、滑剤、キレート化剤、加工助剤、染料や顔料等の着色剤が挙げられる。これらの樹脂や添加剤は、目的に応じて適量を使用することができる。
【００３４】
次に、本発明の半導電性樹脂組成物を構成する各成分の組成比について説明する。本発明の半導電性樹脂組成物は、ポリフッ化ビニリデン樹脂（Ａ）を５０重量％〜９５重量％と、ポリアミド樹脂（Ｂ）を５０重量％〜５重量％とを含有してなる。ポリアミド樹脂（Ｂ）の含有率は、４５重量％〜１０重量％が好ましく、３５〜１５重量％がより好ましい。ポリフッ化ビニリデン樹脂（Ａ）とポリアミド樹脂（Ｂ）との組成比を上記範囲とすることにより、ポリフッ化ビニリデン樹脂マトリクス中にポリアミド樹脂が微分散した海島構造を呈し、これにより優れた電気抵抗の均一性を示す。ポリアミド樹脂（Ｂ）の含有率が５重量％未満であると、海島構造の中で島の間隔が大きくなるため、電気抵抗の均一性が悪くなる恐れがある。ポリアミド樹脂（Ｂ）の含有率が３５〜１５重量％であれば、得られる半導電性樹脂組成物は優れた難燃性（ＵＬ９４の燃焼性評価においてＶＴＭ−０）を示す。
【００３５】
カーボンブラック（Ｃ）の配合量は、ポリフッ化ビニリデン樹脂（Ａ）とポリアミド樹脂（Ｂ）との合計１００重量部に対して、１〜２５重量部である。カーボンブラック（Ｃ）の配合量は、２〜２０重量部が好ましく、３〜１５重量部がより好ましい。カーボンブラックの配合量が１重量部未満であると所期の半導電性を示す樹脂組成物が得られず好ましくなく、２５重量部を超えると溶融粘度が高くなり、押出しが困難となる。
【００３６】
相溶化剤（Ｄ）の配合量は、ポリフッ化ビニリデン樹脂（Ａ）とポリアミド樹脂（Ｂ）との合計１００重量部に対して、０．５〜１０重量部である。相溶化剤（Ｄ）の配合量は、１〜８重量部が好ましく、２〜６重量部がより好ましい。相溶化剤（Ｄ）の配合量を上記範囲とすることにより、ポリフッ化ビニリデン樹脂マトリクス中にポリアミド樹脂が微分散した海島構造を呈し、これにより優れた電気抵抗の均一性を示す。また、相溶化剤（Ｄ）の配合量を２〜６重量部とすることにより、ポリフッ化ビニリデン樹脂とポリアミド樹脂との相溶性が良くなるだけでなく、機械的特性（引張弾性率、引張強度、破断伸び等）にも優れる。
【００３７】
［半導電性樹脂組成物の製造方法］
本発明の半導電性樹脂組成物の製造方法には特に制限はないが、例えば、ポリフッ化ビニリデン樹脂（Ａ）、ポリアミド樹脂（Ｂ）、カーボンブラック（Ｃ）、相溶化剤（Ｄ）及び必要に応じて用いられる添加剤を配合してドライブレンドする方法、ポリフッ化ビニリデン樹脂（Ａ）、ポリアミド樹脂（Ｂ）を予め溶融混練し、ここに所定量のカーボンブラック（Ｃ）、相溶化剤及び必要に応じて用いられる添加剤を配合する方法、ポリフッ化ビニリデン樹脂（Ａ）、ポリアミド樹脂（Ｂ）、カーボンブラック（Ｃ）、相溶化剤（Ｄ）及び必要に応じて用いられる添加剤を配合してドライブレンドした後に溶融混練する方法、ポリアミド樹脂（Ｂ）に所定量のカーボンブラック（Ｃ）を配合し、次いで、溶融混練してマスターバッチを作製し、押出成型時にマスターバッチとポリフッ化ビニリデン樹脂（Ａ）と相溶化剤（Ｄ）とを溶融混練する方法等が挙げられる。
【００３８】
溶融混練するための装置としては、バッチ式混練機、ニーダー、コニーダー、バンバリーミキサー、ロールミル、単軸もしくは二軸押出機等、公知の種々の押出機が挙げられる。これらの中でも、混練能力や生産性に優れる点から単軸押出機や二軸押出機が好ましく用いられる。
【００３９】
溶融混練時の温度は、使用するポリフッ化ビニリデン樹脂（Ａ）やポリアミド樹脂（Ｂ）の種類や溶融粘度等により適宜選択できるが、通常、１８５〜３００℃の範囲であり、樹脂の劣化防止の観点から、好ましくは１９０〜２８０℃である。
【００４０】
［成形体］
本発明の成形体は、上記本発明の半導電性樹脂組成物から形成されるものであるが、当該成形体の少なくとも一部に用いられていれば良い。成形体の形態としては、例えば、フィルム状、シート状、チューブ状、ベルト状等が挙げられる。本発明の成形体は、例えば、上述した半導電性樹脂組成物を従来公知の成形方法により成形し、製造することができる。当該方法としては、例えば、射出成形、押出成形、圧縮成形、真空成形、プレス成形等の成形法を例示することができる。
【００４１】
フィルム又はシート状の成形体を製造する場合、フラットダイを備えた押出成形法が好ましい。フラットダイを備えた押出成形法としては、例えば、押出機と、該押出機の下方に該押出機に連通してフラットダイが配設され、該フラットダイの下方には、該フラットダイから押し出される溶融樹脂を冷却するための冷却ロールとタッチロールとが配設された押出成形装置を用い、半導電性樹脂組成物を押出機に供給して、溶融・加圧された半導電性樹脂組成物をフラットダイの先端からフィルム状に押出し、冷却ロールにて冷却固化することでフィルム又はシート状の成形体とする方法が挙げられる。
【００４２】
一方、チューブ状又はベルト状の成形体を製造する場合、インフレーション押出成形法が好ましい。インフレーション押出成形法としては、例えば、押出機と、該押出機の下方に該押出機に連通して環状ダイスが配置され、該環状ダイスの下方には、該環状ダイスから下向きに押し出される溶融樹脂をその外周に担持させて冷却固化するマンドレルが配設された押出成形装置を用い、半導電性樹脂組成物を押出機に供給して、溶融・加圧された半導電性樹脂組成物を環状ダイスからチューブ状に押出し、マンドレルの外周に担持させて冷却固化することによりチューブ状の成形体とする方法が挙げられる。また、その際、チューブ状の成形体を所望の幅に切断することでベルト状の成形体とすることができる。
【００４３】
なお、これらの説明は単層に関するものであったが、２層の場合は更に別の押出機を配設し、２層用のダイスにそれぞれの押出機から溶融状態の組成物を供給し、ダイスから２層同時に押し出すことで得ることができる。また、３層以上の時は、層数に応じた押出機及びダイスを準備すれば良い。
【００４４】
本発明の成形体は、自動車関連部品、ＯＡ機器部品、電子・電気部品、機械部品等の成形品、包装用フィルム、中空容器、パイプ、チューブ、ホース等の各種成形品、繊維等として好適に用いることができる。
【００４５】
［電子写真用シームレスベルト］
上記の中でも、本発明の成形体は、電気抵抗の均一性に優れる為、特に電子写真用シームレスベルトとして好適に使用することができる。また、ここでいう電子写真用シームレスベルトとは、電子写真方式の画像形成装置に用いる転写搬送ベルトまたは中間転写ベルトである。
【実施例】
【００４６】
以下、本発明について、実施例によりさらに詳しく説明するが、本発明は以下の実施例に限定されるものではない。なお、実施例において行った物性の測定方法は次の通りである。
（１）溶融粘度
長さ１０ｍｍ×直径１ｍｍのダイを取り付けた島津製作所製高化式フローテスターを用いて溶融粘度を測定した。なお、その単位を（ｐｏｉｓｅ）として表した。
（２）電気抵抗（体積抵抗率）及び電気抵抗のバラつき
ＵＲＳプローブを取り付けたハイレスタＵＰ（ＭＣＰ−ＨＴ４５０、ダイヤインスツルメンツ社製）を用い、４６０ｍｍ×４００ｍｍのサンプルについてＴＤ方向に２３点、ＭＤ方向に２０点の体積抵抗率を測定した。次いで、体積抵抗率の測定値の平均値を求め、それをサンプルの体積抵抗率とした。（測定条件：温度２３℃、相対湿度５０％ＲＨ、荷重２ｋｇ、印加電圧５００Ｖ、１０秒）また、体積抵抗率の測定値のバラつきを求め、以下の評価基準に基づき評価した。
○：体積抵抗率のバラつきが１桁以内
×：体積抵抗率のバラつきが１桁を超える
（３）分散相サイズ
ロータリミクロトーム（ＳＴ−１０２型、株式会社日本ミクロトーム社製）を用いて厚さ２〜５μｍに試験片を切出した後、得られた樹脂組成物の試験片をデジタルマイクロスコープ（ＶＨＸ−５００、株式会社キーエンス社製）を用いて試験片断面の観察を行った。試験片の相分離構造が図１に示すような海島構造であった場合、測定サンプル上のランダムに選択した点を中心に低倍率から徐々に倍率を上げ、ポリアミド樹脂の分散相（島）が５０個以上１００個未満観察されたときに、分散相の粒径を測定した。（分散相の粒径は、長軸ａの長さと短軸ｂの長さとの平均値とする。）この操作を１０点で繰り返し行い、その平均値をポリアミド樹脂の平均粒径とした。
【００４７】
原料としては、下記のものを用いた。
＜ポリフッ化ビニリデン樹脂（Ａ）＞
・ポリフッ化ビニリデン（Ａ−１）［融点：１６８℃、溶融粘度：４５００ｐｏｉｓｅ（測定温度２００℃、荷重１００ｋｇ）、製品名：ＫＹＮＡＲ７１０、アルケマ社製］
・ポリフッ化ビニリデン（Ａ−２）［融点：１６８℃、溶融粘度：１５０００ｐｏｉｓｅ（測定温度２００℃、荷重１００ｋｇ）、製品名：ＫＹＮＡＲ７４０、アルケマ社製）］
＜ポリアミド樹脂（Ｂ）＞
・ナイロン６，１２（Ｂ−１）［融点：１３０℃、製品名：ＵＢＥナイロン ７１２８Ｂ、宇部興産社製］
・ナイロン６（Ｂ−２）［融点：２２５℃、溶融粘度：１９３４０ｐｏｉｓｅ（測定温度２３０℃、荷重１００ｋｇ）、製品名：アラミン ＣＭ１０４６、東レ社製］
・ナイロン６（Ｂ−３）［融点：２１５〜２２５℃、溶融粘度：１５００ｐｏｉｓｅ（測定温度２３０℃、荷重１００ｋｇ）、製品名：ＵＢＥナイロン １０１３Ｂ、宇部興産社製］
・ナイロン６（Ｂ−４）［融点：２１５〜２２５℃、溶融粘度：１１００ｐｏｉｓｅ（測定温度２４０℃、荷重１００ｋｇ）、製品名：ＵＢＥナイロン １０１１ＦＸ、宇部興産社製］
・ナイロン１２（Ｂ−５）［融点：１７６〜１８０℃、溶融粘度：１７００ｐｏｉｓｅ（測定温度２００℃、荷重１００ｋｇ）、製品名：ＵＢＥナイロン ３０１４Ｕ、宇部興産社製］
＜カーボンブラック（Ｃ）＞
・カーボンブラック（Ｃ−１）配合マスターバッチ［変性ポリオレフィン：ナイロン６，１２：カーボンブラック＝４０：６０：２８、製品名：リオコンダクト、東洋インキ社製］
・カーボンブラック（Ｃ−２）［製品名：デンカブラック（粒状）、電気化学工業社製］
・カーボンブラック（Ｃ−３）［製品名：ＥＮＳＡＣＯ ２６０Ｇ、ティムカル社製］
＜相溶化剤（Ｄ）＞
・相溶化剤（Ｄ−１）［メタクリル酸メチル−グリシジルメタクリレート共重合体、製品名：ブレンマー ＣＰ−５０Ｍ、日油社製］
・相溶化剤（Ｄ−２）［主鎖：メタクリル酸メチル−グリシジルメタクリレート共重合体、側鎖：メタクリル酸メチル重合体、製品名：レゼタ ＧＰ−３０１、東亜合成社製］
・相溶化剤（Ｄ−３）［エチレン−グリシジルメタクリレート共重合体、側鎖：メタクリル酸ブチル重合体、製品名：モディパー Ａ４３００、日油社製］
・相溶化剤（Ｄ−４）［スチレン−グリシジルメタクリレート共重合体、製品名：アルフォン ＵＧ−４０３５、東亜合成社製］
【００４８】
［参考例１乃至４、比較例１乃至３］
表１に示した配合比となるよう、各原料をドライブレンドし、得られた混合物をラボプラストミルのローラーミキサーＲ６０Ｈ［東洋精機製］に仕込み、表１に示す条件にて溶融混練した。得られた組成物を卓上プレス機にて１８０℃で９０秒間予熱し、次いで、１８０℃×３０秒間熱圧プレスして厚さ１５０μｍのフィルムを得た。得られたフィルムの分散相サイズの測定結果を表１に示す。
【００４９】
【表１】
0006598669.tif 000002
【００５０】
表１に示すように、相溶化剤（Ｄ）として、（メタ）アクリル酸アルキルエステル単量体由来の構成単位と、エポキシ基を有するビニル単量体由来の構成単位とを含む共重合体（Ｄ−１）を用いた参考例１及び２の樹脂組成物は、ポリフッ化ビニリデンのマトリクス中にナイロン６，１２が微分散した海島構造を呈し、分散相のサイズが１０μｍ以下となる結果を示した。また、相溶化剤（Ｄ）として、（メタ）アクリル酸アルキルエステル単量体由来の構成単位と、エポキシ基を有するビニル単量体由来の構成単位と、（メタ）アクリル酸アルキルエステル単量体由来のマクロモノマーとを含むグラフト共重合体（Ｄ−２）を用いた参考例３及び４の樹脂組成物は、ポリフッ化ビニリデンマトリクス中にナイロン６，１２が微分散した海島構造を呈し、分散相のサイズが３μｍ以下となる結果を示した。一方、表１に示すように、相溶化剤（Ｄ）として、主鎖がエチレン−グリシジルメタクリレート共重合体であり、側鎖がメタクリル酸ブチル重合体であるグラフト共重合体（Ｄ−３）を用いた比較例１及び２の樹脂組成物は、分散相のサイズが１０μｍを超える結果を示した。また、相溶化剤（Ｄ）を配合しなかった比較例３の樹脂組成物も、比較例１及び２と同様、分散相のサイズが１０μｍを超える結果を示した。
【００５１】
［参考例５乃至８、比較例４乃至６］
表２に示した配合比となるよう、各原料をドライブレンドし、得られた混合物をラボプラストミルのローラーミキサーＲ６０Ｈ［東洋精機製］に仕込み、表２に示す条件にて溶融混練した。得られた組成物を卓上プレス機にて２３０℃で９０秒間予熱し、次いで、２３０℃×３０秒間熱圧プレスして厚さ１５０μｍのフィルムを得た。得られたフィルムの分散相サイズの測定結果を表２に示す。
【００５２】
【表２】
0006598669.tif 000003
【００５３】
表２に示すように、相溶化剤（Ｄ）として、（メタ）アクリル酸アルキルエステル単量体由来の構成単位と、エポキシ基を有するビニル単量体由来の構成単位とを含む共重合体（Ｄ−１）を用いた参考例５及び６の樹脂組成物は、ポリフッ化ビニリデンのマトリクス中にナイロン６が微分散した海島構造を呈し、分散相のサイズが８μｍ以下となる結果を示した。また、相溶化剤（Ｄ）として、（メタ）アクリル酸アルキルエステル単量体由来の構成単位と、エポキシ基を有するビニル単量体由来の構成単位と、（メタ）アクリル酸アルキルエステル単量体由来のマクロモノマーとを含むグラフト共重合体（Ｄ−２）を用いた参考例７及び８の樹脂組成物は、ポリフッ化ビニリデンマトリクス中にナイロン６が微分散した海島構造を呈し、分散相のサイズが１０μｍ以下となる結果を示した。一方、表２に示すように、相溶化剤（Ｄ）として、主鎖がエチレン−グリシジルメタクリレート共重合体であり、側鎖がメタクリル酸ブチル重合体であるグラフト共重合体（Ｄ−３）を用いた比較例４及び５の樹脂組成物は、分散相のサイズが１０μｍを超える結果を示した。また、相溶化剤（Ｄ）を配合しなかった比較例６の樹脂組成物も、比較例４及び５と同様、分散相のサイズが１０μｍを超える結果を示した。
【００５４】
［実施例９乃至１１、比較例７乃至１０］
表３に示した配合比となるよう、各原料をドライブレンドし、得られた混合物をラボプラストミルのローラーミキサーＲ６０Ｈ［東洋精機製］に仕込み、表３に示す条件にて溶融混練した。得られた組成物を卓上プレス機にて２００℃で９０秒間予熱し、次いで、２００℃×３０秒間熱圧プレスして厚さ１５０μｍのフィルムを得た。得られたフィルムの分散相サイズの測定結果を表３に示す。
【００５５】
【表３】
0006598669.tif 000004
【００５６】
表３に示すように、相溶化剤（Ｄ）として、（メタ）アクリル酸アルキルエステル単量体由来の構成単位と、エポキシ基を有するビニル単量体由来の構成単位とを含む共重合体（Ｄ−１）を用いた実施例９及び１０の樹脂組成物は、ポリフッ化ビニリデンのマトリクス中にナイロン１２が微分散した海島構造を呈し、分散相のサイズが５μｍ以下となる結果を示した。また、相溶化剤（Ｄ）として、（メタ）アクリル酸アルキルエステル単量体由来の構成単位と、エポキシ基を有するビニル単量体由来の構単位と、（メタ）アクリル酸アルキルエステル単量体由来のマクロモノマーとを含むグラフト共重合体（Ｄ−２）を用いた実施例１１の樹脂組成物は、ポリフッ化ビニリデンマトリクス中にナイロン１２が微分散した海島構造を呈し、分散相のサイズが５μｍ以下となる結果を示した。一方、表３に示すように、相溶化剤（Ｄ）として、主鎖がエチレン−グリシジルメタクリレート共重合体であり、側鎖がメタクリル酸ブチル重合体であるグラフト共重合体（Ｄ−３）を用いた比較例７及び８の樹脂組成物は、分散相のサイズが１０μｍを超える結果を示した。また、相溶化剤（Ｄ）として、スチレン−グリシジルメタクリレート共重合体（Ｄ−４）を用いた比較例９の樹脂組成物は、ポリフッ化ビニリデン相とナイロン１２相とが交錯した相互連結構造となっており、ナイロン１２相が分散相とならず、分散相のサイズを測定することができなかった。なお、相溶化剤（Ｄ）を配合しなかった比較例１０の樹脂組成物は、比較例７及び８と同様、分散相のサイズが１０μｍを超える結果を示した。
【００５７】
［実施例１２及び１３］
表４に示した配合比となるよう、ポリフッ化ビニリデン（Ａ−１）と、ナイロン６，１２（Ｂ−１）と、カーボンブラック（Ｃ−１）配合マスターバッチと、相溶化剤（Ｄ−２）とをスクリュー径３８φｍｍ二軸混練押出機を用いて溶融混練し、コンパウンドを得た。次いで、得られたコンパウンドを環状ダイス（設定温度：１９５℃、押出径５０φｍｍ）を備えた単軸押出機に供給し、溶融状態でチューブ状に押出す（押出速度：１．０ｍ／ｍｉｎ）ことで厚さ１００μｍのチューブ状の半導電性樹脂組成物からなる成形体を得た。得られたチューブ状成形体の体積抵抗率、電気抵抗の均一性の測定結果を表４に示す。
【００５８】
【表４】
0006598669.tif 000005
【００５９】
表４に示すように、相溶化剤（Ｄ）として、（メタ）アクリル酸アルキルエステル単量体由来の構成単位と、エポキシ基を有するビニル単量体由来の構成単位と、（メタ）アクリル酸アルキルエステル単量体由来のマクロモノマーとを含むグラフト共重合体（Ｄ−２）を用いた樹脂組成物からなる実施例１２及び１３のチューブ状成形体は、ポリフッ化ビニリデンのマトリクス中にナイロン６，１２が微分散した海島構造を呈し、半導電性領域の体積抵抗率のバラつきが小さい結果を示した。
【００６０】
［マスターバッチ１及び２の調製］
ナイロン６（Ｂ−４）７０重量％とカーボンブラック（Ｃ−２）３０重量％とをスクリュー径３８φｍｍ二軸混練押出機を用いて溶融混練し、カーボンブラック（Ｃ−２）３０重量％のマスターバッチ１を調製した。また、カーボンブラック（Ｃ−３）２５重量％のマスターバッチ２を同様の方法により調整した。
【００６１】
［参考例１４、実施例１５、参考例１６及び１７］
表５に示した配合比となるよう、上記マスターバッチとポリフッ化ビニリデン樹脂（Ａ）と、ポリアミド樹脂（Ｂ）と、相溶化剤（Ｄ）とをスクリュー径３８φｍｍ二軸混練押出機を用いて溶融混練し、コンパウンドを得た。次いで、得られたコンパウンドを環状ダイス（設定温度：２４０℃、押出径５０φｍｍ）を備えた単軸押出機に供給し、溶融状態でチューブ状に押出す（押出速度：１．５ｍ／ｍｉｎ）ことで厚さ１００μｍのチューブ状の半導電性樹脂組成物からなる成形体を得た。得られたチューブ状成形体の体積抵抗率、電気抵抗の均一性の測定結果を表５に示す。
【００６２】
【表５】
0006598669.tif 000006
【００６３】
表５に示すように、相溶化剤（Ｄ）として、（メタ）アクリル酸アルキルエステル単量体由来の構成単位と、エポキシ基を有するビニル単量体由来の構成単位と、（メタ）アクリル酸アルキルエステル単量体由来のマクロモノマーとを含むグラフト共重合体（Ｄ−２）を用いた樹脂組成物からなる参考例１４、実施例１５、参考例１６及び１７のチューブ状成形体は、ポリフッ化ビニリデンのマトリクス中にナイロン６が微分散した海島構造を呈し、半導電性領域の体積抵抗率のバラつきが小さい結果を示した。
【００６４】
［マスターバッチ３及び４の調製］
ナイロン１２（Ｂ−５）７５重量％とカーボンブラック（Ｃ−３）２５重量％とをスクリュー径３８φｍｍ二軸混練押出機を用いて溶融混練し、カーボンブラック（Ｃ−３）２５重量％のマスターバッチ３を調製した。また、カーボンブラック（Ｃ−３）２０重量％のマスターバッチ４を同様の方法により調整した。
【００６５】
［実施例１８乃至２１］
表６に示した配合比となるよう、上記マスターバッチと、ポリフッ化ビニリデン樹脂（Ａ）と、ポリアミド樹脂（Ｂ）と、相溶化剤（Ｄ）とをスクリュー径３８φｍｍ二軸混練押出機を用いて溶融混練し、コンパウンドを得た。次いで、得られたコンパウンドを環状ダイス（設定温度：１９０℃、押出径５０φｍｍ）を備えた単軸押出機に供給し、溶融状態でチューブ状に押出す（押出速度：２．０ｍ／ｍｉｎ）ことで厚さ１００μｍのチューブ状の半導電性樹脂組成物からなる成形体を得た。得られたチューブ状成形体の体積抵抗率、電気抵抗の均一性の測定結果を表６に示す。
【００６６】
【表６】
0006598669.tif 000007
【００６７】
表６に示すように、相溶化剤（Ｄ）として、（メタ）アクリル酸アルキルエステル単量体由来の構成単位と、エポキシ基を有するビニル単量体由来の構成単位とを含む共重合体（Ｄ−１）を用いた実施例１８及び１９のチューブ状成形体、及び相溶化剤（Ｄ）として、（メタ）アクリル酸アルキルエステル単量体由来の構成単位と、エポキシ基を有するビニル単量体由来の構成要件と、（メタ）アクリル酸アルキルエステル単量体由来のマクロモノマーとを含むグラフト共重合体（Ｄ−２）を用いた樹脂組成物からなる実施例２０及び２１のチューブ状成形体は、ポリフッ化ビニリデンのマトリクス中にナイロン１２が微分散した海島構造を呈し、半導電性領域の体積抵抗率のバラつきが小さい結果を示した。
【００６８】
以上の如く、本発明によれば、ポリフッ化ビニリデン樹脂（Ａ）とポリアミド樹脂（Ｂ）との相溶化剤（Ｄ）として、ポリフッ化ビニリデン樹脂（Ａ）と相溶性を有する（メタ）アクリル酸アルキルエステル単量体由来の構成単位と、ポリアミド樹脂（Ｂ）末端のアミノ基と反応性を示すエポキシ基を有するビニル単量体由来の構成単位とを含む共重合体を用いることにより、ポリフッ化ビニリデン樹脂（Ａ）マトリクス中にポリアミド樹脂（Ｂ）が微分散した海島構造を呈する半導電性樹脂組成物を得ることができ、該半導電性樹脂組成物は電子写真方式を用いた画像形成装置に用いる電子写真用シームレスベルト等に好適に使用することができる。
【符号の説明】
【００６９】
１：ポリアミド樹脂
２：ポリフッ化ビニリデン樹脂
【図１】
0006598669.tif 000008